(57)【要約】　　　（修正有）【課題】最新の無段トルク伝達装置の、増大するエネルギ条件に合うような摩擦材料を提供すること。【解決手段】本発明は摩擦材料に関する。摩擦材料は、繊維質基材１２の第一の層と、繊維質基材１２の上面における少なくとも１つの型式の摩擦改質粒子の第二の層１４とを備えている。第二の層は、約３０乃至２００μｍの平均厚さ及び約８０％乃至約１００％の表面被覆率を有し、上側層は第一の層よりも小さい透過率を有する。本発明によれば、従来技術のものと比較して高信頼性で且つ改良された性質を有する改良された摩擦材料を提供できる。【選択図】　　　　図１Ａ
2004092904.tif 000002
【特許請求の範囲】
【請求項１】
繊維質基材から成る第一の層と、繊維質基材の上面における少なくとも１つの型式の摩擦改質粒子を有する第二の層とを備える摩擦材料において、第二の層が約３０乃至２００μｍの平均厚さを有し、上側層が第一の層よりも小さい透過率を有する、摩擦材料。
【請求項２】
請求項１の摩擦材料において、摩擦改質粒子の層が約６０乃至約１００μｍの厚さを有する、摩擦材料。
【請求項３】
請求項１の摩擦材料において、上側層が第一の層よりも半径方向への小さい透過率及び垂直方向への小さい透過率を有する、摩擦材料。
【請求項４】
請求項１の摩擦材料において、摩擦改質粒子が約０．１乃至約８０μｍの平均直径寸法を有する、摩擦材料。
【請求項５】
請求項１の摩擦材料において、摩擦改質粒子が約０．５乃至約２０μｍの平均直径寸法を有する、摩擦材料。
【請求項６】
請求項１の摩擦材料において、繊維質基材が約５０％乃至約８５％の平均空隙容積を有する、摩擦材料。
【請求項７】
請求項１の摩擦材料において、摩擦改質粒子がシリカ粒子から成る、摩擦材料。
【請求項８】
請求項７の摩擦材料において、摩擦改質粒子がシーライト粒子から成る、摩擦材料。
【請求項９】
請求項７の摩擦材料において、摩擦改質粒子がケイソウ土から成る、摩擦材料。
【請求項１０】
請求項１の摩擦材料において、摩擦改質粒子が炭素粒子及びシリカ粒子の混合物から成る、摩擦材料。
【請求項１１】
請求項７の摩擦材料において、シーライトが不規則的な形状である、摩擦材料。
【請求項１２】
請求項８の摩擦材料において、シーライトの粒子が約２乃至約２０μｍの範囲の寸法を有する、摩擦材料。
【請求項１３】
請求項１の摩擦材料において、摩擦改質粒子が金属酸化物から成る、摩擦材料。
【請求項１４】
請求項１の摩擦材料において、摩擦改質粒子が窒化物から成る、摩擦材料。
【請求項１５】
請求項１の摩擦材料において、摩擦改質粒子が炭化物から成る、摩擦材料。
【請求項１６】
請求項１の摩擦材料において、繊維質基材が布地材料から成る、摩擦材料。
【請求項１７】
請求項１の摩擦材料において、繊維質基材が不織繊維質材料から成る、摩擦材料。
【請求項１８】
請求項１の摩擦材料において、繊維質基材が織地繊維質材料から成る、摩擦材料。
【請求項１９】
請求項１の摩擦材料において、繊維質基材が、約１５乃至約２５％の綿、約４０乃至約５０％のアラミド繊維、１０乃至約２０％の炭素繊維、５乃至約１５％の炭素粒子、約５乃至約１５％のシーライトから成る、摩擦材料。
【請求項２０】
請求項１９の摩擦材料において、摩擦材料の上側層が、繊維質基材中の繊維及びフィラー上に堆積させたシリカ摩擦改質粒子を備える、摩擦材料。
【請求項２１】
請求項１７の摩擦材料において、繊維質基材が約５乃至約８μｍの平均孔直径を有する、摩擦材料。
【請求項２２】
請求項１の摩擦材料において、繊維質基材が、重量比で約１０乃至約５０％のフィブリル化の程度が小さいアラミド繊維、重量比で約１０乃至約３５％の活性化した炭素粒子、重量比で約５乃至約２０％の綿繊維、重量比で約２乃至約１５％の炭素繊維、重量比で約１０乃至約３５％のフィラー材料を有する、摩擦材料。
【請求項２３】
請求項１の摩擦材料において、樹脂が、少なくとも１種類のフェノール樹脂、少なくとも１種類の改質したフェノール樹脂、少なくとも１種類のシリコーン樹脂、少なくとも１種類のシリコーン改質樹脂、少なくとも１種類のエポキシ樹脂、少なくとも１種類のエポキシ改質した樹脂、及び前記樹脂の混合物を備える、摩擦材料。
【請求項２４】
請求項１の摩擦材料において、樹脂が、少なくとも１種類のフェノール樹脂及び少なくとも１種類のシリコーン樹脂の混合物を備え、樹脂混合物中のシリコーン樹脂の量が樹脂の混合物の重量に基づいて重量比で約５乃至約８０％の範囲にある、摩擦材料。
【請求項２５】
請求項２３の摩擦材料において、フェノール樹脂が溶剤材料中に存在し、シリコーン樹脂が、フェノール樹脂の溶剤材料と適合可能である溶剤材料中に存在する、摩擦材料。
【請求項２６】
請求項２３の摩擦材料において、シリコーンフェノール樹脂混合物中に存在するシリコーン樹脂の量が、混合物の重量に基づく重量比で約２０乃至約２５％の範囲にある、摩擦材料。
【請求項２７】
請求項２３の摩擦材料において、シリコーンフェノール樹脂混合物中に存在するシリコーン樹脂の量が、混合物の重量に基づく重量比で約１５乃至約２５％の範囲にある、摩擦材料。
【請求項２８】
請求項２３の摩擦材料において、改質したフェノール樹脂が少なくとも１種類のエポキシフェノール樹脂から成る、摩擦材料。
【請求項２９】
請求項２３の摩擦材料において、エポキシフェノール樹脂中に存在するエポキシ樹脂の量が、エポキシフェノール樹脂の重量に基づく重量比で約５乃至約２５％の範囲にある、摩擦材料。
【請求項３０】
請求項２３の摩擦材料において、エポキシフェノール樹脂中に存在するエポキシ樹脂の量が、エポキシフェノール樹脂の重量に基づく重量比で約１０乃至約１５％の範囲にある、摩擦材料。
【発明の詳細な説明】
【０００１】
【発明の属する技術分野】
本発明は、繊維質基材から成る第一の層すなわち下側層と、少なくとも１つの型式の摩擦修正粒子から成る第二の層すなわち上側層とを有する摩擦材料に関する。本発明の摩擦材料は、高摩擦係数の特徴及び極めて高耐熱性を有する。摩擦材料は、また、改良された強度、磨耗抵抗性及び雑音抵抗性も有している。
【０００２】
【従来の技術】
無段滑りトルク変換器及びシフトクラッチ装置を有する、新規で且つ最新の無段トルク伝動装置が自動車業界にて開発されている。これらの新規な装置は、高いエネルギを必要とすることがしばしばである。このため、これらの最新の装置の増大するエネルギ条件に合うように摩擦材料の技術も開発しなければならない。
【０００３】
特に、高性能、耐久性のある新規な摩擦材料が必要とされている。新規な摩擦材料は、表面速度が約６５ｍ／秒に達するような、高速度に耐え得るものでなければならない。また、摩擦材料は、約１０．３４２ＭＰａ（約１５００ｐｓｉ）の表面ライニングの高圧力に耐え得なければならない。また、摩擦材料は制限された潤滑状態下にて使用可能であることも重要である。
【０００４】
摩擦材料は、耐久性があり且つ最新の装置にて使用し得るように高い耐熱性を備えなければならない。摩擦材料は高温度にて安定的であるのみならず、作動状態下にて発生される高熱を迅速に放散させ得るものでもなければならない。
【０００５】
新規な装置が係合し且つ係合解除する間に発生する速度が速いことは、摩擦材料は、係合している間中、比較的一定の摩擦を保つことができなければならないことを意味する。ブレーキを掛ける間、又は伝動装置が１つの歯車から別の歯車へ動力切換えを行う間、材料の「震え」を最小にし得るように、比較的広い速度及び温度範囲に亙って摩擦係合が一定であることが重要である。また、摩擦材料は、摩擦係合する間、雑音無しすなわち「ギーギ音」無しであるように、望ましいトルク曲線形状を有することも重要である。
【０００６】
特に、伝動装置及びトルクオンデマンド装置は、主として、燃料効率及び運転の快適さのため滑りクラッチを内蔵している。これらの装置内での滑りクラッチの役割は、ウェット始動クラッチのような、車の発進装置からトルコンクラッチの役割まで相違する。運転状態によって、滑りクラッチは、次の３つの主要な型式に分類される、すなわち、（１）ウェット始動クラッチのような、低圧力及び高滑り速度クラッチ、（２）コンバータクラッチのような、高圧力及び低滑り速度クラッチ、（３）中立−アイドルクラッチのような、極度の低圧力及び低滑り速度クラッチに分類される。
【０００７】
滑りクラッチの全ての用途に対する主要な性能上の関心事は、震えを防止し且つ摩擦インタフェースの熱管理を行うことである。震えが生じる原因は、摩擦材料の摩擦特性、合わさる面の硬さ及び粗さ、油膜の保持、潤滑剤の化学組成及び相互作用、クラッチの作動状態、駆動ライン組立体及び機器の整合及び駆動ラインの汚れを含む多くの因子に帰することができる。摩擦インタフェースのエネルギ管理は、インタフェースの温度を制御することに主として関係し、ポンプの容量、油の流路及び制御方法によって影響を受ける。摩擦材料の表面の設計もインタフェースのエネルギ管理効率に役立つ。
【０００８】
従来、温度を安定化させるため摩擦材料中にアスベスト繊維を内蔵させていた。健康及び環境上の問題のため、最早、アスベストは使用されていない。より最近の摩擦材料は、含浸紙又は繊維材料をフェノール系又はフェノール系改質樹脂にて改質することにより、摩擦材料中にアスベストが存在しないことの短所を解消しようとしている。しかし、これらの材料は、発生された高熱を迅速に飛散させず、現在、開発中の高速度装置にて使用するのに必要な耐熱性及び摩擦性能を得るのに満足し得る高摩擦係数を備えていない。
【０００９】
カーズレイ（Ｋｅａｒｓｅｙ）の米国特許第５，５８５，１６６号には、多孔質の基層（セルロース系及び合成繊維、フィラー及び熱硬化性樹脂）と、多孔質の摩擦層（熱硬化性樹脂中の不織合成繊維）とを有し、摩擦層が基層よりも高多孔率を有する、多層摩擦ライニングが記載されている。
【００１０】
セイツ（Ｓｅｉｚ）の米国特許第５，０８３，６５０号は、多工程の含浸及び硬化過程を含む、すなわち紙には被覆組成物を含浸させ、炭素粒子を紙の上に配置し、紙中の被覆組成物を部分的に硬化させ、第二の被覆組成物を部分的に硬化した紙に施し、最後に、双方の被覆組成物を硬化させる。
【００１１】
本発明の譲受人である、ボルグワーナ（ＢｏｒｇＷａｒｎｅｒ）インコーポレーテッドが共有する特許の摩擦材料にて使用するためのいろいろな紙系の繊維質材料が開発されている。これらの引例は、参考として引用し本明細書に含めてある。
【００１２】
特に、ラム（Ｌａｍ）その他の米国特許第５，９９８，３０７号は、硬化性樹脂を含浸させた繊維質一次基材を有し、多孔質の一次層が少なくとも１つの繊維質材料を備え、第二の層は、一次層の表面の約３乃至約９０％を被覆する炭素粒子を備える、摩擦材料に関係する。
【００１３】
ラムその他の米国特許第５，８５８，８８３号は、フィブリル化の程度が小さいアラミド繊維、合成黒鉛、及びフィラーから成る一次層と、一次層の表面における炭素粒子から成る二次層とを有する基材に関する。
【００１４】
ラムその他の米国特許第５，８５６，２２４号は、硬化性樹脂を含浸させた基部を備える摩擦材料に関するものである。一次層は、フィブリル化の程度が小さいアラミド繊維と、合成黒鉛と、フィラーとを備えており、二次層は炭素粒子及び保持支援材を備えている。
【００１５】
ラムその他の米国特許第５，９５８，５０７号は、フィブリル化の程度が小さいアラミド繊維を備える繊維質材料の少なくとも１つの表面の約３乃至約９０％が炭素粒子にて被覆される、摩擦材料の製造方法に関するものである。
【００１６】
ラムの米国特許第６，００１，７５０号は、硬化性樹脂を含浸させた繊維質基材を備える摩擦材料に関するものである。多孔質の一次層は、フィブリル化の程度が小さいアラミド繊維と、炭素粒子と、炭素繊維と、フィラー材料と、フェノール系ノボロイド（ｎｏｖｏｌｏｉｄ）繊維と、選択的に、綿繊維とを備えている。二次層は表面の約３乃至約９０％を被覆する炭素粒子を備えている。
【００１７】
更に別の共有所有する米国特許出願第０９／７０７，２７４号は、一次層の表面積の約３乃至約９０％を被覆する摩擦修正粒子を有する多孔質の一次繊維質基層を備える紙系摩擦材料に関するものである。
【００１８】
更に、フィブリル化の程度が小さいアラミド繊維と、合成黒鉛と、フィラーとを備える基材を記載する、ボルグワーナインコーポレーテッド及びラムらが共有する米国特許第５，７５３，３５６号及び米国特許第５，７０７，９０５号には、いろいろな紙系の繊維質基材が記載されており、この引例もまた、完全に参考として引用し本明細書に含めてある。
【００１９】
別の共有特許であるラムの米国特許第６，１３０，１７６号は、フィブリル化の程度が小さいアラミド繊維と、炭素繊維と、炭素粒子と、フィラーとを備える非金属紙型式の繊維質基材に関するものである。
【００２０】
【特許文献１】
米国特許第５，５８５，１６６号
【特許文献２】
米国特許第５，０８３，６５０号
【特許文献３】
米国特許第５，９９８，３０７号
【特許文献４】
米国特許第５，８５８，８８３号
【特許文献５】
米国特許第５，８５６，２２４号
【特許文献６】
米国特許第５，９５８，５０７号
【特許文献７】
米国特許第６，００１，７５０号
【特許文献８】
米国特許第５，７５３，３５６号
【特許文献９】
米国特許第５，７０７，９０５号
【特許文献１０】
米国特許第６，１３０，１７６号
【００２１】
【発明が解決しようとする課題】
あらゆる型式の摩擦材料について、「湿式」の適用例にて有用であるためには、摩擦材料は多岐に亙る許容可能な特徴を備えなければならない。摩擦材料は、優れた震え防止特徴、高い耐熱性を有し且つ熱を迅速に放散させ、持続的で安定的且つ均一な摩擦性能を備えなければならない。これら特徴の何れかを備えないならば、摩擦材料の最適な性能は実現されない。
【００２２】
高いエネルギの用途の摩擦材料を形成するために適宜な含浸性樹脂を摩擦材料中に使用することも重要である。摩擦材料は、使用中、摩擦材料にブレーキ流体又は伝動油がしみ込んだとき、優れたせん断強度を有しなければならない。
【００２３】
従って、本発明の１つの目的は、従来技術のものと比較して高信頼性で且つ改良された性質を有する改良された摩擦材料を提供することである。
本発明の更なる目的は、改良された「震え防止」、「ホットスポット」抵抗性、高い耐熱性、高い摩擦安定性、耐久性、及び強度を有する摩擦材料を提供することである。
【００２４】
【課題を解決するための手段】
本発明は、繊維質基材を備える第一の層と、基材の上面に少なくとも１つの型式の摩擦改質粒子を備える第二の層とを有する摩擦材料に関するものである。
【００２５】
第二の層は、約３０乃至２００μｍの平均厚さを有し、このため、上側層は第一の層よりも小さい透過率を有している。摩擦改質粒子の層は、約６０乃至約１００μｍの好ましい厚さを有している。
【００２６】
また、特定の好ましい実施の形態において、摩擦改質粒子は、約０．１乃至約８０μｍの平均寸法（平均粒径）を有し、また、特定の実施の形態において、約０．５乃至約２０μｍの平均寸法（平均粒径）、及び特定のその他の実施の形態において、約０．１乃至約０．１５μｍの平均寸法（平均粒径）を有している。繊維質基材は、約５０％乃至約８５％の平均空隙容積を有することができる。
【００２７】
特定の好ましい実施の形態において、摩擦改質粒子は、シーライト粒子のようなシリカ粒子、ケイソウ土、及び（又は）炭素粒子とシリカ粒子との混合物を備えている。
【００２８】
特定の実施の形態のおいて、摩擦粒子は、不規則的な形状を有し、また約２乃至約２０μｍの範囲の平均寸法（平均粒径）を有する。
上述した必要条件を実現するため、多くの摩擦材料について、作動中に出遭うものと同様の状態下にて摩擦抵抗性及び耐熱性の特徴を評価した。商業的に利用可能な摩擦材料を検討したが、高エネルギの用途にて使用するのに不適当であることが分かった。
【００２９】
本発明によれば、摩擦材料は、繊維質基材の全体に亙って均一に分散させた硬化性樹脂と、繊維質基材の上面又は外面上の実質的に均一な摩擦改質材料層とを備えている。
【００３０】
１つの特徴において、繊維質基材は、摩擦改質粒子の上側層よりも多孔質である。
本発明の１つの特徴によれば、上側層は、繊維質基材層よりも半径方向及び垂直方向の双方に低い透過率を有する。本発明の１つの特徴において、繊維質基材の平均空隙容積は約５０％乃至約８５％である。特定の実施の形態において、繊維質基材の平均孔／空隙／隙間直径は約５μｍである。
【００３１】
更に、特定の実施の形態において、摩擦改質粒子は、シリカ、シーライト（ｃｅｌｉｔｅ）粒子、及び特定のその他の実施の形態において、ケイソウ土を備えている。本発明の１つの特定の特徴において、摩擦改質粒子は、不規則的な形状のシーライトを備えている。更にその他の実施の形態において、摩擦改質粒子は炭素粒子及びシリカ粒子の混合物を備えることができる。
【００３２】
更に別の実施の形態において、摩擦改質粒子は、金属酸化物、窒化物、炭化物及びその混合物のような、その他の摩擦改質粒子を含むこともできる。これらの実施の形態は、例えば、シリカ酸化物、鉄酸化物、アルミニウム酸化物、チタン酸化物及び同様のもの、シリカ窒化物、鉄窒化物、アルミニウム窒化物、チタン窒化物及び同様のもの、シリカ炭化物、鉄炭化物、アルミニウム炭化物、チタン炭化物及び同様のものを含むことができることは、本発明の考えられる範囲に属する。
【００３３】
例えば、布地材料、織地及び不織材料を備える非アスベスト繊維質基材を含むいろいろな繊維質基材が本発明の摩擦材料にて使用可能である。適宜な繊維質基材は、例えば、繊維及びフィラーを含む。繊維は、有機質繊維、無機質繊維及び炭素繊維とすることができる。有機質繊維は、フィブリル化し且つ（又は）フィブリル化しないアラミド繊維のような、アラミド繊維、アクリル系繊維、ポリエステル繊維、ナイロン繊維、ポリアミド繊維、綿／セルロース系繊維等とすることができる。フィラーは、例えば、シリカ、ケイソウ土、黒鉛、アルミナ、カシューナット粉末及び同様のものとすることができる。
【００３４】
他の実施の形態において、繊維質基材は、繊維質織地材料、繊維質不織材料及び紙系材料を備えることができる。更に、本発明にて使用可能ないろいろな型式の繊維質基材の例が、その内容の全体を参考として引用し本明細書に含めた、上述のボルグワーナの米国特許に開示されている。しかし、本発明のその他の実施の形態は更に異なる繊維質基材を含むことができることを理解すべきである。
【００３５】
特定の実施の形態において、摩擦材料は、複数の空隙又は隙間を有する繊維質基材を備えている。繊維質基材の空隙の寸法は、約０．５μｍ乃至約２０μｍの範囲とすることができる。
【００３６】
特定の実施の形態において、繊維質基材は、その繊維質基材が「多孔質」織地材料と比べて「高密度」であるとみなされるように、約５０乃至約６０％の空隙容積を有することが好ましい。
【００３７】
特定の実施の形態において、摩擦材料は、繊維質基材の空隙を少なくとも部分的に充填する樹脂材料を更に備えている。樹脂材料は、繊維質基材の厚さの全体に亙ってほぼ均一に分散されている。
【００３８】
摩擦材料は、繊維質基材の第一の表面すなわち上面上に摩擦改質粒子の上側層すなわち第二の層を更に備えている。繊維質基材の上側層として摩擦改質材料が存在することは、摩擦材料に対して、優れた油の保持特性を含む多くの有益な性質を提供する。
【００３９】
特定の実施の形態において、繊維質基材は、摩擦材料に対し望ましい孔構造体を提供し得るようフィブリル化の程度が小さい繊維及び炭素繊維が繊維質基材にて使用される、繊維質基材を備えている。繊維の幾何学的形態は増大した耐熱性を提供するのみならず、層剥離抵抗性及びキーキー音すなわち雑音抵抗も提供する。また、特定の実施の形態において、炭素繊維及び炭素粒子が存在することは、繊維質基材が耐熱性を増大し、一定の摩擦係数を保ち且つ鳴き音（ｓｑｕｅａｌ）抵抗を向上させることを助ける。繊維質基材中に比較的少量の綿繊維を含めて摩擦材料のクラッチの「慣らし」特徴を向上させることができる。
【００４０】
フィブリル化の程度が小さいアラミド繊維及び炭素繊維を繊維質基材中に使用することは、高温度に耐える摩擦材料の能力を向上させることになる。フィルビル化の程度の小さいアラミド繊維は、一般に、コア繊維に付着する小繊維が殆ど無い。フィブリル化の程度が小さいアラミド繊維を使用することは、より多孔質の構造体、すなわち典型的なフィブリル化程度のアラミド繊維が使用される場合よりも多数の孔が存在する摩擦材料を提供する。多孔質構造体は、一般に、孔寸法及び液体の透過率によって規定される。特定の実施の形態において、繊維質基材は、直径約２．０乃至約２５μｍの平均寸法の範囲にある孔を画成し、特定の実施の形態において、約２乃至約１０μｍの範囲の孔を画成する。特定の実施の形態において、平均孔寸法は約２．５乃至約８μｍの範囲にあり、特定の実施の形態において、約５乃至約８μｍの直径であり、摩擦材料は、少なくとも約５０％、特定の実施の形態において、少なくとも約６０％以上の容易に利用可能な空隙を有する。
【００４１】
また、特定の実施の形態において、アラミド繊維は約０．５乃至約１０ｍｍの範囲の長さ及び約３００以上のカナディアンスタンダードフリーネス（ＣＳＦ）を有することが望ましい。特定の実施の形態において、約４５０乃至約５５０、好ましくは約５３０以上の、また、特定の実施の形態において、約５８０乃至６５０以上、好ましくは約６５０以上のＣＳＦを有する、フィブリル化の程度の小さいアラミド繊維を使用することも望ましい。これに反して、アラミドパルプのようなフィブリル化の程度の大きい繊維は約２８５乃至２９０のフリーネスを有する。
【００４２】
「カナディアンスタンダードフリーネス（Ｃａｎａｄｉａｎ　Ｓｔａｎｄａｒｄ　Ｆｒｅｅｎｅｓｓ）」（Ｔ２２７　ｏｍ−８５）は、繊維のフィブリル化の程度が繊維のフリーネス又はろ水度（ｆｒｅｅｎｅｓｓ）の測定値として説明可能であることを意味する。ＣＳＦ試験は、１リットルの水中の３グラムの繊維の懸濁物を排液することのできる率の任意の測定値を与える実験方法である。このため、フィブリル化の程度の小さいアラミド繊維は、フィブリル化の程度の大きいアラミド繊維又はパルプよりもフリーネス（ろ水度）が大きいすなわち摩擦材料からの流体の排液率が大きい。約４３０乃至６５０（特定の実施の形態において、好ましくは約５８０乃至６４０又は好ましくは約６２０乃至６４０）のＣＳＦを有するアラミド繊維から成る摩擦材料は、卓越した摩擦性能を提供し、従来のフィブリル化の程度のより大きいアラミド繊維を保持する摩擦材料よりも優れた材料の性質を備えている。繊維の長さが長く、カナダフリーネス（カナダろ水度）が大きければ大きい程、高強度、高多孔率及び優れた磨耗抵抗性を有する摩擦材料が得られる。フィブリル化の程度の小さいアラミド繊維（約５３０乃至約６５０のＣＳＦ）は、特に優れた長期間の耐久性及び安定的な摩擦係数を有する。
【００４３】
いろいろなフィラーが本発明の繊維質基材の一次層にて使用可能である。特に、ケイソウ土のようなシリカフィラーが有用である。しかし、その他の型式のフィラーが本発明にて使用するのに適しており、フィラーの選択は摩擦材料の特別な必要条件に依存すると考えられる。
【００４４】
特定の実施の形態において、繊維質材料により大きい摩擦係数を与え得るように本発明の繊維質基材に綿繊維が追加される。特定の実施の形態において、約５乃至約２０％、特定の実施の形態において、約１０％の綿を繊維質基材に追加することもできる。
【００４５】
参考として上記に含めた米国特許第６，１３０，１７６号に記載されたように、繊維質基材の一次層の処方の一例は、フィブリル化の程度の小さいアラミド材料を重量比で約１０乃至約５０％、活性化した炭素粒子を重量比で約１０乃至約３５％、綿繊維を重量比で約５乃至約２０％、炭素繊維を重量比で約２乃至約１５％、フィラー材料を重量比で約１０乃至約３５％を含むものである。
【００４６】
特定のその他の実施の形態において、フィブリル化の程度の小さいアラミド繊維を重量比で約３５乃至約４５％、活性化した炭素粒子を重量比で約１０乃至約２０％、綿繊維を約５乃至約１５％、炭素繊維を重量比で約２乃至約２０％、フィラーを重量比で約２５乃至約３５％含む１つの特別な処方が有用であることが分かっている。
【００４７】
更にその他の実施の形態において、基材は、約１５乃至２５％の綿、約４０乃至約５０％のアラミド繊維、約１０乃至約２０％の炭素繊維、約５乃至約１５％の炭素粒子、約５乃至約１５％のシーライト及び選択的に、約１乃至約３％のラテックス追加分を備えている。
【００４８】
繊維質基材がより大きい平均孔直径及び流体透過率を有するとき、自動伝動装置流体が摩擦材料の多孔質の構造体の全体を通じて一層良好に流れるため、その摩擦材料は、より低温で作動するすなわち伝動装置内で発生される熱が少ない状態で作動することが一層可能となる。伝動装置の作動中、流体は時間の経過に伴い、分解し且つ特に高温度のとき「油沈着物」を形成し勝ちである。こうした「油沈着物」は孔開口部を減少させる。このため、摩擦材料が最初に大きい孔を有する状態で始動すれば、摩擦材料の有効寿命の間、開放した孔がより多数残ることになる。
【００４９】
繊維質基材の上面における摩擦改質粒子は、形成される摩擦材料に対し改良された三次元的構造体を提供する。
摩擦改質粒子の上側層における油又は流体層は表面に油膜を保ち、これにより油又は流体が最初に、摩擦材料中に浸透することをより困難にする。摩擦改質材料の上側層は表面に流体潤滑剤を保持し且つ摩擦材料の油保持能力を向上させる。このように、本発明の摩擦材料は油膜がその表面に止ることを許容する。このことはまた、優れた摩擦係数の特徴及び優れた滑り耐久性の特徴を提供することにもなる。
【００５０】
特定の実施の形態において、上側層を形成する摩擦改質粒子が被覆する平均面積はその表面積の約８０乃至約１００％の範囲にある。特定のその他の実施の形態において、平均被覆面積は約９０乃至約１００％の範囲にある。摩擦改質粒子は約３５乃至２００μｍの好ましい平均厚さにて基材の上面に実質的に残る。特定の実施の形態において、上側層は約６０乃至約１００μｍの好ましい平均厚さを有する。
【００５１】
直径が約０．１乃至約８０μｍ、特定の実施の形態において、約０．５乃至約２０μｍ、その他の特定の実施の形態において、約０．１乃至約０．５μｍの範囲の寸法の粒子を使用することにより、繊維質基材の表面における摩擦改質粒子の堆積層の均一性が実現される。特定の実施の形態において、粒子の平均粒子直径は約１２μｍである。特定の実施の形態において、摩擦改質粒子の寸法が過度に大きく又は過度に小さいならば、望ましい最適な三次元的構造体は実現されず、従って熱の飛散効果及び震え防止特徴は最適なものとはならないことが分かった。
【００５２】
繊維質基材における摩擦改質粒子の被覆量は十分に厚く、このため、摩擦改質粒子の層は、摩擦改質材料の個別の粒子及び個別の粒子間の空隙又は隙間を備える三次元的構造体を有することになる。特定の実施の形態において、上側層（摩擦改質粒子の層）は下側層（繊維質基材の層）よりも多孔質の程度が小さい。
【００５３】
いろいろな型式の摩擦改質粒子が摩擦材料にて使用可能である。１つの実施の形態において、有用な摩擦改質粒子はシリカ粒子を含む。その他の実施の形態は、フェノール系樹脂、シリコーン樹脂、エポキシ樹脂及びその混合物のような樹脂粉体の如き摩擦改質粒子を備えることができる。更にその他の実施の形態は、部分的に且つ（又は）完全に炭素化した炭素粉体及び（又は）粒子並びにその混合物、更に、かかる摩擦改質粒子の混合物を含むことができる。特定の実施の形態において、ケイソウ土、シーライト（Ｃｅｌｉｔｅ）（登録商標名）、セラトム（Ｃｅｌａｔｏｍ）（登録商標名）及び（又は）二酸化ケイ素のようなシリカ粒子が特に有用である。シリカ粒子は基材に強力に接着する低廉な無機質材料である。シリカ粒子は基材に対し高摩擦係数を提供する。また、シリカ粒子は基材に対し平滑な摩擦面を提供し且つ摩擦材料に対し優れた「シフト感触」及び摩擦特徴を提供し、このため全ての「震え」が最小となるようにする。
【００５４】
特定の実施の形態において、本発明の摩擦材料の上側層を備える摩擦改質材料は不規則的な形状とすることができる。不規則的な形状の摩擦改質粒子は、その不規則的な形状の摩擦改質粒子の表面における多数の凹陥部の毛管作用により、望ましい量の潤滑剤を繊維質基材の表面に保持する作用を果たす。特定の実施の形態において、シーライト（ｃｅｌｉｔｅ）は不規則面すなわち粗面を有するため、シーライトのようなシリカ材料は摩擦改質材料として有用である。
【００５５】
特定の実施の形態において、摩擦材料は異なる樹脂系のものを使用して含浸させることができる。特定の実施の形態において、少なくとも１種類のフェノール系樹脂、少なくとも１種類の改質したフェノール基樹脂、少なくとも１種類のシリコーン樹脂、少なくとも１種類の改質したシリコーン樹脂、少なくとも１種類のエポキシ樹脂、少なくとも１種類の改質したエポキシ樹脂、及び（又は）上記の樹脂の組み合わせ物を使用することが有用である。特定のその他の実施の形態において、適合可能な溶剤中でフェノール系樹脂と混和又は混合させたシリコーン樹脂が有用である。
【００５６】
本発明にていろいろな樹脂が使用可能である。特定の実施の形態において、この樹脂はフェノール樹脂又はフェノール基樹脂を備え、飽和材料が重量比で摩擦材料の１００部分当たり重量比で約４５乃至約６５部分を備えるようにすることが好ましい。樹脂混合物を繊維質基材に施し、繊維質基材を樹脂混合物にて含浸させた後、その含浸した繊維質基材を摩擦材料を形成するための所定の時間、望ましい温度に加熱する。特定の実施の形態において、この加熱により飽和材中に存在するフェノール系樹脂は約１４８．８９℃（３００゜Ｆ）の温度にて硬化する。シリコーン樹脂のようなその他の樹脂が飽和材中に存在するとき、この加熱により、シリコーン樹脂は約２０４．４４℃（約４００゜Ｆ）の温度にて硬化する。その後、硬化した摩擦材料は適宜な手段により所望の基層に接着させる。
【００５７】
いろいろな有用な樹脂はフェノール樹脂及びフェノール基樹脂を含む。エポキシ、ブタジエン、シリコーン、きり油、ベンゼン、カシューナット油及び同様のもののようなその他の改質成分を樹脂混合物中に含むいろいろなフェノール基樹脂が本発明にとって有用であると考えられることを理解すべきである。フェノール改質樹脂において、フェノール系樹脂は一般に樹脂混合物の重量比で約５０％以上（存在する全ての溶剤を除いて）にて存在する。しかし、特定の実施の形態において、混合物がシリコーンフェノール混合物の重量の重量比（溶剤及びその他の加工用酸を除く）に基づいてシリコーン樹脂の重量比で約５乃至約８０％、特定の目的のため、約１５乃至約５５％、特定の実施の形態において、約１５乃至約２５％を保持する樹脂混和物を含むとき、摩擦材料は改良されることが可能であることが分かった。
【００５８】
本発明にて使用可能なフェノール樹脂及びフェノールシリコーン樹脂の例は、その内容の全体を参考して引用し本明細書に含めた上記のボルグワーナの米国特許に完全に開示されている。本発明にて有用なシリコーン樹脂は、例えば、熱硬化性シリコーンシーラント及びシリコーンゴムを含む。本発明と共にいろいろなシリコーン樹脂が使用可能である。特に、１種類の樹脂はキシレン及びアセチルアセトン（２、４−ペンタンジオン）を含む。該シリコーン樹脂は沸点が約１８３゜Ｃ（３６２゜Ｆ）、蒸気圧力６８゜Ｆｍｍ、Ｈｇ：２１、蒸気密度（空気＝１）４．８、水への無視し得る程度の可溶性、約１．０９の比重、重量比で５％の揮発性、０．１以下の蒸発率（エーテル＝１）、ペンスキマルテンス法を使用したとき、約６５゜Ｃ（１４９゜Ｆ）の発火点を有する。本発明と共にその他のシリコーン樹脂が利用可能であることを理解すべきである。その他の有用な樹脂混和物は、例えば、（重量％で）、約５５乃至約６０％のフェノール樹脂、約２０乃至約２５％のエチルアルコール、約１０乃至約１４％のフェノール、約３乃至約４％のメチルアルコール、約０．３乃至約０．８％のホルムアルデヒド、約１０乃至約２０％の水を備える適宜なフェノール樹脂を含む。別の適宜なフェノール系樹脂は（重量％で）、約５０乃至５５％のフェノール／ホルムアルデヒド樹脂、約０．５％のホルムアルデヒド、約１１％のフェノール、約３０乃至約３５％のイソプロパノール、約１乃至約５％の水を備えている。
【００５９】
別の有用な樹脂は重量比で約５乃至約２５％、好ましくは重量比で約１０乃至約１５％のエポキシ化合物を含み、残り（溶剤及びその他の加工助剤を除く）がフェノール樹脂である、エポキシ改質したフェノール樹脂であることが分かった。エポキシフェノール樹脂化合物は、特定の実施の形態において、フェノール樹脂単独の場合よりも摩擦材料に対しより高い耐熱性を提供する。
【００６０】
特定の実施の形態において、樹脂混合物は、所望の量の樹脂及び摩擦改質粒子を備え、繊維質基材による樹脂の目標取り上げ率は、シリコーンフェノール樹脂全体の重量比で約２５乃至約７０％、その他の実施の形態において、約４０乃至約６５％、特定の実施の形態において、約６０乃至少なくとも６５％の範囲となるようにすることが好ましい。繊維質基材が樹脂にて飽和された後、繊維質基材は３００乃至４００゜Ｃの範囲の温度にてある時間（特定の実施の形態において、約１／２時間）硬化させ、樹脂バインダを硬化させ且つ摩擦材料を形成する。摩擦材料の最終厚さは繊維質基材の最初の厚さに依存する。
【００６１】
樹脂ブレンドすなわち混和物（ｂｌｅｎｄｓ）を形成し且つ繊維質基材を形成するときの双方にて有用であることが既知のその他の成分及び加工助剤を含めることができることが更に考えられ、またこれらは本発明の意図する範囲に属するものである。
【００６２】
特定の実施の形態において、樹脂混合物は、互いに適合可能な溶剤中に存在するシリコーン樹脂及びフェノール樹脂の双方を含むことができる。これらの樹脂は共に混合して（好ましい実施の形態において）均質なブレンドを形成し、次に、繊維質基材を飽和させるために使用される。特定の実施の形態において、繊維質基材にフェノール系樹脂を含浸させ、次に、その後にシリコーン樹脂を添加するか又はその逆でも、同一の効果は得られない。また、シリコーンフェノール樹脂溶液の混合物とシリコーン樹脂粉体及び（又は）フェノール樹脂粉体のエマルジョンとには相違点がある。シリコーン樹脂及びフェノール樹脂が溶液中に存在するとき、これらは全く硬化しない。これに反して、シリコーン樹脂及びフェノール樹脂の粉体粒子は部分的に硬化する。シリコーン樹脂及びフェノール樹脂が部分的に硬化することは基材の良好な飽和を妨げることになる。
【００６３】
本発明の特定の実施の形態において、繊維質基材は、フェノールと適合可能な溶剤中のシリコーン樹脂とその溶剤とのブレンドにて含浸させる。１つの実施の形態において、イソプロパノールは特に適した溶剤であることが判明している。しかし、エタノール、メチルエチルケトン、ブタノール、イソプロパノール、トルエン及び同様のもののようないろいろなその他の適宜な溶剤を本発明の実施に際し利用することは可能であることを理解すべきである。フェノール系樹脂と混合し且つ繊維質基材を飽和させるために使用されるとき、シリコーン樹脂が存在することは、形成される摩擦材料を、フェノール系樹脂のみを含浸させた繊維質基材の場合よりも弾性なものにする。本発明のシリコーン−フェノール樹脂のブレンド（混和物）を含浸させた摩擦材料に圧力を加えたとき、圧力は一層均一に分配され、その結果、ライニングが不均一に磨耗する可能性が減少する。シリコーン樹脂及びフェノール樹脂を摩擦改質粒子と共に混合させた後、その混合物を使用して繊維質基材を含浸させる。
【００６４】
本発明の摩擦材料は、繊維質基材の上面に摩擦改質粒子層を含んでおり、優れた震え防止特徴、高い抵抗性、高い摩擦係数、高い耐久性、優れた磨耗抵抗性及び改良された慣らし特徴を備える摩擦材料を提供するものである。
【００６５】
【発明の実施の形態】
図１Ａには、繊維質基材１２と、繊維質基材１２をほぼ被覆する表面の摩擦改質材料層１４とを有する摩擦材料１０の概略図が図示されている。
【００６６】
図１Ｂの（イ）には、摩擦改質材料が繊維質基材の上の１つの層として堆積される実施例１に対する、シーライトを備える堆積材料のＳＥＭ像が図示されている。図１Ｂの（ロ）には、比較例として比較例Ｃが図示されており、この場合、摩擦改質材料は１つの層として存在せず、繊維質基材上の不完全な被覆として存在する。
【００６７】
比較例Ｃにおいて、摩擦材料は多くの大きい孔を有し、このため、潤滑剤の少なくとも一部は摩擦材料の表面に停滞しない。比較例Ｃの摩擦粒子は繊維質基材中により深く浸透し、表面の孔はかなりの程度、開放したままである。
【００６８】
図２ａ乃至図２ｄは、ＳＥＭ像の図である。図２ａには、比較例として、商業的な摩擦材料の処方である比較例Ａが図示されている。図２ａには、繊維質基材を繊維状に被覆する程度が不完全であることが示され、また基材の下側の繊維が図示されている。
【００６９】
図２ｂには、商業的に生産した別の摩擦製品の比較例Ｂが図示されている。図２ｂには、繊維質基材の被覆程度が不完全であることが示され、また、繊維質基材の下側の繊維が図示されている。
【００７０】
図２ｃに図示した比較例Ｃは、繊維質基材を有する、商業的に製造した別の摩擦製品である。この材料は極めて多孔質であり、摩擦改質粒子層の下側の繊維及びフィラーを見ることができる。
【００７１】
本発明の摩擦材料にて使用される摩擦改質材料層は、摩擦材料に対し優れた震え防止特徴を提供する。図示した実施の形態において、高温合成繊維及び繊維質基材の多孔率は改良された耐熱性を提供する。
【００７２】
図２ｄに図示した実施例１は、本発明の摩擦材料であり、繊維質基材の上面における摩擦改質粒子層を示す。
比較例Ｃの材料の図３ａ及び図３ｂに図示したＳＥＭ写真は、繊維質基材を被覆する程度が不完全であることを示す。これに反して、実施例１の図３ｃ乃至３ｄのＳＥＭ写真は、繊維質基材のより平滑な表面及びその被覆程度がほぼ完全であることを示す。
【００７３】
以下の実施例は、本発明の摩擦材料内の摩擦改質粒子の分布勾配が従来の摩擦材料に優る改良であることの更なる証拠を提供する。摩擦材料は望ましい摩擦係数、耐熱性及び耐久性の特徴を有する。本発明のいろいろな好ましい実施の形態を以下の実施例にて説明するが、これらは本発明の範囲を限定することを意図するものではない。
【００７４】
【実施例】
実施例Ｉ
実施例１及び比較例Ｃに対して湿式始動クラッチの評価を行った（４０００サイクル、９５０ｋＰａ、２１００ｒｐｍ）。
【００７５】
図４には、平滑で且つ下降する曲線である、比較例Ｃ（比較例Ｃ）に対する１０、５０、１００、５００、１０００、２０００、３０００、４０００サイクルにおける係合曲線が図示されている。比較例Ｃは約０．１４の摩擦係数を有する。
【００７６】
図５には、同様に平滑であるが、より急激に下降する、本発明の実施例１に対する１０、５０、１００、５００、１０００、２０００、３０００、４０００サイクルにおける係合曲線が図示されている。図４及び図５の曲線の形状が相違することは、係数が大きく、また、μ−ｖ勾配が正であることを明確に示す。摩擦係数は約０．１６まで増大する。
【００７７】
実施例ＩＩ
図６ａ乃至図６ｄには、６０００ｒｐｍにてクラッチをシフトする溝無し板における比較例１及び実施例１のＴＮ中間点の係数の結果が示してある。これは、耐久性−高エネルギ試験である。図面に図示するように、実施例１は７０００サイクル以上の耐久性を有する一方、比較例Ｃは、摩擦材料の厚さの変化に起因して実験中、早期に機能しなくなる。本発明の実施例１の材料は、厚さが急速に変化せず、より安定的である。この特徴は、例えば、ピストンが最初に設計したものと異なる距離を移動することは望ましくない、シフティングクラッチすなわち切換えクラッチ及びその他の適用例にて重要なことである。
【００７８】
実施例ＩＩＩ
実施例１及び比較例Ｃに対する溝付き材料の勾配対滑り時間の比較結果が図７に図示されている。ｍｕ−ｖ（滑り速度（ｒｐｍ）に対する摩擦係数）勾配の不合格判断基準は、業界にて許容可能な値である、−１．０＊Ｅ−５に設定する。この値以下の勾配を有する製品は震えがより生じ易い。実施例１の材料は油が望ましい状態にて流れることを許容し且つ熱を良好に飛散させることを許容する。
【００７９】
実施例ＩＶ
摩擦改質粒子が堆積することは、上側層の透過率を低下させる高密度面層を形成する。特定の実施の形態において、本発明の摩擦材料は、第一の層すなわち繊維質基材層の半径方向及び垂直方向への透過率よりも小さい半径方向（すなわち、上側層又は摩擦改質粒子の層により画成された面に対して平行な方向）及び垂直方向（すなわち、上側層により画成された面に対して垂直な方向）の双方への透過率を有する。この摩擦改質粒子の上側層の低い透過率は、流体又は潤滑剤を摩擦材料の表面に保持することになる。
【００８０】
摩擦材料は、約０．０３ダーシー（Ｄａｒｃｙ）以下の垂直方向透過率（Ｋ垂直方向）、及び約０．０３ダーシー以上の横方向透過率（Ｋ横方向）を有する。摩擦改質粒子がシーライト（ｃｅｌｉｔｅ）を備える実施の形態において、シーライトは、微小球を有しており、この微小球は、微小球内での潤滑剤の毛管作用により潤滑剤を表面に保持することに役立つ。特に、ケイソウ土のようないろいろな型式のシーライトは不規則的な形状であり且つ粗面又は凹陥面を有し、これらの面は、潤滑剤を表面に保持することに更に役立つことになる。このように、摩擦改質粒子の上側層の半径方向透過率と繊維質基材層の半径方向透過率との比は、１又はそれより小さく、摩擦改質粒子の上側層の垂直方向透過率と繊維質基材層の垂直方向透過率との比は、１又はそれより小さい。
【００８１】
【産業上の利用可能性】
本発明は、クラッチ板、伝動装置のバンド、ブレーキシュー、シンクロナイザリング、摩擦円板又は装置の板と共に使用される、高エネルギの摩擦材料として有用である。
【００８２】
本発明の好ましい実施の形態及び代替的な実施の形態の上記の説明は、説明のためであり、特許請求の範囲及びその内容を限定することを意図するものではない。
【図面の簡単な説明】
【図１Ａ】繊維質基材と、上側層を形成する少なくとも１つの型式の摩擦改質粒子とを有する摩擦材料を示す概略図である。
【図１Ｂ】（イ）及び（ロ）は、ＳＥＭ像の図であって、（イ）は、実施例１を示す図であり、（ロ）は、比較例Ｃを示す図である。
【図２】２ａ乃至２ｄは、堆積面のＳＥＭ像を倍率５００で示す図である。
２ａは、比較例Ａを示す図である。
２ｂは、比較例Ｂを示す図である。
２ｃは、比較例Ｃを示す図である。
２ｄは、実施例１を示す図である。
【図３】３ａ乃至３ｄは、堆積面のＳＥＭ像を倍率１００で示す図である。
３ａ及び３ｂは、比較例Ｃを示す図である。
３ｃ及び３ｄは、実施例１を示す図である。
【図４】比較例Ｃに対する１０、５０、１００、５００、１０００、２０００、３０００、４０００サイクルにおけるウェット始動クラッチベンチの評価結果を示す一連のグラフである。
【図５】実施例１に対する１０、５０、１００、５００、１０００、２０００、３０００、４０００サイクルにおけるウェット始動クラッチベンチの評価結果を示す一連のグラフである。
【図６】６ａ乃至６ｄは、中間点摩擦係数を示す溝付き材料の実施例１のＴ−Ｎ及び比較例Ｃの値を示すグラフである。
【図７】成形溝付き材料に対する実施例１及び比較例Ｃの勾配対滑り時間を示すグラフである。
【符号の説明】
１０　摩擦材料　　　　　　　　　　１２　繊維質基材
１４　摩擦改質材料層
【図１Ａ】
2004092904.tif 000003
【図１Ｂ】
2004092904.tif 000004
【図２】
2004092904.tif 000005
【図３】
2004092904.tif 000006
【図４】
2004092904.tif 000007
【図５】
2004092904.tif 000008
【図６】
2004092904.tif 000009
【図７】
2004092904.tif 000010
【手続補正書】
【提出日】平成15年2月27日(2003.2.27)
【手続補正１】
【補正対象書類名】図面
【補正対象項目名】図１Ｂ
【補正方法】変更
【補正の内容】
【図１Ｂ】
2004092904.tif 000011
【手続補正２】
【補正対象書類名】図面
【補正対象項目名】図２
【補正方法】変更
【補正の内容】
【図２】
2004092904.tif 000012
【手続補正３】
【補正対象書類名】図面
【補正対象項目名】図３
【補正方法】変更
【補正の内容】
【図３】
2004092904.tif 000013